(57)【要約】      （修正有）【課題】ＡＤ法により基板に成膜された薄膜層に膜厚分布が生じた場合でも、その膜厚分布による印字品質の低下を極力抑えることが可能な、インクジェットヘッド用の圧電アクチュエータの製造技術を提供すること。【解決手段】成膜ノズルを、振動板３０に対してインクジェットヘッド１の走査方向と直交する方向に相対移動させながら、この成膜ノズルから圧電材料の粒子とキャリアガスとを含むエアロゾルを振動板３０に対して噴射させて、振動板３０に圧電材料層３１を成膜する。【選択図】図１１
2007283757.tif 000002
【特許請求の範囲】
【請求項１】
各々が所定方向に延在し且つ平面に沿って配列された複数の圧力室、及び、これら複数の圧力室にそれぞれ連通しインクを噴射する複数の噴射ノズルを有する流路ユニットと、前記複数の圧力室を覆うように前記流路ユニットの一表面に配置される基板、及び、この基板の一方の面に配置された圧電材料層を含む複数の薄膜層を有する圧電アクチュエータとを備えたインクジェットヘッドの製造方法であって、
前記基板上に、前記圧電アクチュエータの前記複数の薄膜層を形成するステップと、
前記基板に流路ユニットを取り付けるステップと、を含み、
前記薄膜層を形成するステップにおいて、前記複数の薄膜層の少なくとも１つの薄膜層を、スリットが形成された成膜ノズルを、前記スリット幅方向に且つ前記所定方向と交差する方向に前記基板に対して相対移動させながら、前記成膜ノズルのスリットから前記薄膜層を形成する粒子とキャリアガスとを含むエアロゾルを噴射することによって形成することを特徴とするインクジェットヘッドの製造方法。
【請求項２】
前記所定方向と交差する方向が、前記所定方向と直交する方向であることを特徴とする請求項１に記載のインクジェットヘッドの製造方法。
【請求項３】
スリットから基板に噴射されるエアロゾルの領域が少なくとも一つの圧力室を覆うようなスリット長を、前記成膜ノズルが有することを特徴とする請求項１に記載のインクジェットヘッドの製造方法。
【請求項４】
前記所定方向と交差する方向が、インクジェットヘッドを用いる記録時における記録媒体の前記インクジェットヘッドに対する相対移動方向と直交する方向であることを特徴とする請求項１に記載のインクジェットヘッドの製造方法。
【請求項５】
前記複数の噴射ノズルは、一方向に均等な間隔で配列される複数のドットをそれぞれ前記記録媒体に形成するように配置され、
前記成膜ノズルの前記基板に対する相対移動方向が、前記複数のドットの配列方向であることを特徴とする請求項１に記載のインクジェットヘッドの製造方法。
【請求項６】
前記複数の噴射ノズルは少なくとも一方向に配列されており、
前記成膜ノズルの前記基板に対する相対移動方向が、前記複数の噴射ノズルの配列方向であることを特徴とする請求項１に記載のインクジェットヘッドの製造方法。
【請求項７】
前記複数の噴射ノズルは、第１配列方向とこの第１配列方向と交差する第２配列方向に沿ってマトリックス状に配列されており、
前記成膜ノズルの前記基板に対する相対移動方向が、前記第１配列方向と前記第２配列方向のうちの、前記噴射ノズルの配列数の多い方の配列方向であることを特徴とする請求項６に記載のインクジェットヘッドの製造方法。
【請求項８】
前記エアロゾル噴射において、前記基板の、前記記録媒体の前記インクジェットヘッドに対する相対移動方向に並ぶ複数の領域のそれぞれに対して、前記成膜ノズルを相対移動させながらエアロゾルを噴射させることを特徴とする請求項１に記載のインクジェットヘッドの製造方法。
【請求項９】
前記エアロゾル噴射において、前記成膜ノズルのスリットから、圧電材料の粒子とキャリアガスとを含むエアロゾルを前記基板に噴射して、前記圧電材料層を形成することを特徴とする請求項１に記載のインクジェットヘッドの製造方法。
【請求項１０】
前記基板の前記流路ユニットと反対側に、前記圧電材料層を形成することを特徴とする請求項９に記載のインクジェットヘッドの製造方法。
【請求項１１】
前記インクジェットヘッドは、所定の走査方向に移動しつつ、この走査方向と直交する方向に搬送される前記記録媒体に対して前記複数の噴射ノズルからインクを噴射するシリアル型のインクジェットヘッドであり、
前記成膜ノズルの前記基板に対する相対移動方向は、前記記録媒体の搬送方向であることを特徴とする請求項１に記載のインクジェットヘッドの製造方法。
【請求項１２】
前記インクジェットヘッドは、前記記録媒体が搬送される方向と直交する方向に関して等間隔で配列された複数の前記噴射ノズルを有するライン型のインクジェットヘッドであり、
前記成膜ノズルの前記基板に対する相対移動方向は、前記複数の噴射ノズルの配列方向であることを特徴とする請求項１に記載のインクジェットヘッドの製造方法。
【請求項１３】
複数の圧力室、及び、これら複数の圧力室にそれぞれ連通して記録媒体に対してインクを噴射する複数の噴射ノズルを有する流路ユニットと、前記複数の圧力室を覆うように前記流路ユニットに配置される基板、及び、この基板の一方の面に配置された圧電材料層を含む複数の薄膜層を有する圧電アクチュエータとを備えたインクジェットヘッドと、インクジェットヘッドを記録媒体に対して相対移動する方向に移動するための移動装置とを有するインクジェットプリンタの製造方法であって、
前記基板上に、前記圧電アクチュエータの前記複数の薄膜層を形成することと前記基板に流路ユニットを取り付けることによりインクジェットヘッドを製造するステップと、
前記移動装置をもたらすステップとを含み、
前記薄膜層を形成する際に、前記複数の薄膜層の少なくとも１つの薄膜層を、スリットが形成された成膜ノズルを、前記スリット幅方向に且つ前記相対移動方向と交差する方向に前記基板に対して相対移動させながら、前記成膜ノズルのスリットから前記薄膜層を形成する粒子とキャリアガスとを含むエアロゾルを噴射することにより形成することを特徴とするインクジェットプリンタの製造方法。
【請求項１４】
前記インクジェットヘッドが、色の異なる複数種類のインクをそれぞれ噴射する複数のヘッドを備えることを特徴とする請求項１３に記載のインクジェットプリンタの製造方法。
【請求項１５】
基板、及び、この基板上に配置された圧電材料層を含む複数の薄膜層を有し、圧電材料層に所定方向に延在する複数の活性部が区画された圧電アクチュエータの製造方法であって、
前記基板上に、前記圧電材料層を形成するステップと、
前記基板上に、前記圧電材料層以外の薄膜層を形成するステップと、を含み、
前記複数の薄膜層の少なくとも１つの薄膜層を、スリットが形成された成膜ノズルを、前記スリット幅方向に且つ前記所定方向と交差する方向に前記基板に対して相対移動させながら、前記成膜ノズルのスリットから前記薄膜層を形成する粒子とキャリアガスとを含むエアロゾルを噴射することによって形成することを特徴とする圧電アクチュエータの製造方法。
【請求項１６】
前記少なくとも一つの薄膜層が、圧電材料層であることを特徴とする請求項１５に記載の圧電アクチュエータの製造方法。
【請求項１７】
前記薄膜層が、金属板と絶縁層を含み、少なくとも一つの層が絶縁層であることを特徴とする請求項１５に記載の圧電アクチュエータの製造方法。
【請求項１８】
前記活性部が、電極により挟まれた圧電材料層の部分であることを特徴とする請求項１５に記載の圧電アクチュエータの製造方法。
【請求項１９】
インクを噴射するインクジェットヘッドであって、
各々が所定方向に延在し且つ平面に沿って配列された複数の圧力室、及び、これら複数の圧力室にそれぞれ連通しインクを噴射する複数の噴射ノズルを有する流路ユニットと、
前記複数の圧力室を覆うように前記流路ユニットの一表面に配置される基板、及び、この基板の一方の面に配置された圧電材料層を含む複数の薄膜層を有する圧電アクチュエータとを備え、
前記複数の薄膜層の少なくとも１つの薄膜層が、前記所定方向と交差する方向における薄膜層の厚みの均一性が前記交差する方向と直交する方向における薄膜層の厚みの均一性よりも高いことを特徴とするインクジェットヘッド。
【請求項２０】
前記少なくとも１つの薄膜層が、スリットが形成された成膜ノズルを前記スリット幅の方向であり且つ前記所定方向と交差する方向に前記基板に対して相対移動させながら、前記成膜ノズルのスリットから前記薄膜層を形成する粒子とキャリアガスとを含むエアロゾルを噴射することによって形成されていることを特徴とする請求項１９に記載のインクジェットヘッド。
【請求項２１】
複数の圧力室、及び、これら複数の圧力室にそれぞれ連通して記録媒体に対してインクを噴射する複数の噴射ノズルを有する流路ユニットと、前記複数の圧力室を覆うように前記流路ユニットに配置される基板、及び、この基板の一方の面に配置された圧電材料層を含む複数の薄膜層を有する圧電アクチュエータとを備えたインクジェットヘッドと、
前記インクジェットヘッドを記録媒体に対して相対移動する方向に移動するための移動装置とを備え、
前記複数の薄膜層の少なくとも１つの薄膜層は、前記相対移動方向と交差する方向における薄膜層の厚みの均一性がその交差する方向と直交する方向における薄膜層の厚みの均一性よりも高いことを特徴とするインクジェットプリンタ。
【請求項２２】
前記少なくとも１つの薄膜層が、スリットが形成された成膜ノズルを前記スリット幅の方向に且つ前記相対移動方向と交差する方向に前記基板に対して相対移動させながら、前記成膜ノズルのスリットから前記薄膜層を形成する粒子とキャリアガスとを含むエアロゾルを噴射することによって形成されていることを特徴とする請求項２１に記載のインクジェットプリンタ。
【請求項２３】
液体を吐出するために用いられる圧電アクチュエータであって、
基板と、
この基板上に配置された圧電材料層を含む複数の薄膜層と、を有し、
圧電材料層に所定方向に延在する複数の活性部が区画されており、
前記複数の薄膜層の少なくとも１つの薄膜層が、前記所定方向と交差する方向における薄膜層の厚みの均一性が前記交差する方向と直交する方向における薄膜層の厚みの均一性よりも高いことを特徴とする圧電アクチュエータ。
【請求項２４】
前記少なくとも１つの薄膜層が、スリットが形成された成膜ノズルを前記スリットの幅方向に且つ前記所定方向と交差する方向に前記基板に対して相対移動させながら、前記成膜ノズルのスリットから前記薄膜層を形成する粒子とキャリアガスとを含むエアロゾルを噴射することによって形成されていることを特徴とする請求項２３に記載の圧電アクチュエータ。
【請求項２５】
前記所定方向と交差する方向が、前記所定方向と直交する方向であることを特徴とする請求項２４に記載の圧電アクチュエータ。
【発明の詳細な説明】
【技術分野】
【０００１】
本発明は、圧電アクチュエータ、圧電アクチュエータを有するインクジェットヘッド及びインクジェットプリンタの構成及び製造技術に関する。
【背景技術】
【０００２】
噴射ノズルからインクを噴射するインクジェットヘッドの中には、インクに噴射圧力を付与するアクチュエータとして、チタン酸ジルコン酸鉛（ＰＺＴ）などの強誘電性圧電セラミックス材料を用いた圧電アクチュエータを備えているものがある。インクジェットヘッドに用いられる一般的な圧電アクチュエータは、インクを収容する圧力室を覆う基板（振動板ともいう）と、この基板の一表面に薄膜状に形成された圧電材料層と、この圧電材料層の厚み方向に電界を発生させる電極を備えており、電界が生じたときの圧電材料層の変形を利用して基板を変形させることにより、圧力室内のインクに圧力を付与するように構成されている。
【０００３】
一方で、従来から、平坦な基板表面に薄膜を形成する方法の１つとして、微粒子状の薄膜材料とキャリアガスを含むエアロゾルを成膜ノズルから基板に向けて噴射し、その際の衝突エネルギーにより粒子を基板表面に堆積させて成膜する、エアロゾルデポジション法（以下、ＡＤ法という）が知られている。そして、特許文献１（特開２００４−１２２３４１号公報）には、このＡＤ法を用いて、圧電アクチュエータ等の圧電材料層を基板の表面に薄膜状に形成する方法が開示されている。この方法によれば、スリットを有する成膜ノズルを基板に対して相対移動させながら、圧電材料の粒子とキャリアガスとを含むエアロゾルを、スリットから基板表面に吹き付けて、圧電材料の粒子を基板上に堆積させることにより、薄膜状の圧電材料層を基板上に成膜する。
【特許文献１】特開２００４-１２２３４１号公報
【発明の開示】
【発明が解決しようとする課題】
【０００４】
ところで、ＡＤ法により薄膜層を基板上に成膜する場合には、成膜ノズルを基板に対して所定の一方向に相対移動させながらエアロゾルを噴射させるのが最も一般的である。この場合、基板に成膜された薄膜層は、成膜ノズルの移動方向に関しては膜厚がほぼ一定となる。しかし、成膜ノズルの移動方向と直交する方向（幅方向）に関しては大きな膜厚の分布が生じやすい（特許文献１の図１０参照）。その要因として、まず、スリットから噴射されるエアロゾルの流速分布が均一でないために、成膜された帯状の薄膜層の幅方向に関して粒子が堆積する速度に差が生じてしまうことが挙げられる。また、スリットから所定の角度で噴射されたエアロゾルが、先に基板に形成された膜の一部を削り取ってしまい、結果として、その領域における粒子の堆積が遅れてしまうということも１つの要因となっている。
【０００５】
そして、インクジェットヘッド用の圧電アクチュエータにおいて、圧電材料層に膜厚分布が生じていると、圧電材料層に生じる電界の強さや剛性が場所によって異なることになる。すると、インクに付与される圧力がばらつき、それに伴って、液滴を噴射する複数の噴射ノズルの液滴噴射特性（液滴速度や液滴体積など）にばらつきが生じてしまうため、場合によっては、被記録媒体に記録される画像等の品質（印字品質）が大きく低下する。
【０００６】
本発明の目的は、ＡＤ法により基板に成膜された薄膜層に膜厚分布が生じた場合でも、その膜厚分布による印字品質の低下を極力抑えることが可能な、圧電アクチュエータ、及びそれを用いたインクジェットヘッド並びにインクジェットプリンタを提供することである。
【課題を解決するための手段及び発明の効果】
【０００７】
本発明の第１の態様に従えば、各々が所定方向に延在し且つ平面に沿って配列された複数の圧力室、及び、これら複数の圧力室にそれぞれ連通しインクを噴射する複数の噴射ノズルを有する流路ユニットと、前記複数の圧力室を覆うように前記流路ユニットの一表面に配置される基板、及び、この基板の一方の面に配置された圧電材料層を含む複数の薄膜層を有する圧電アクチュエータとを備えたインクジェットヘッドの製造方法であって、前記基板上に、前記圧電アクチュエータの前記複数の薄膜層を形成するステップと、前記基板に流路ユニットを取り付けるステップとを含み、前記薄膜層を形成するステップにおいて、前記複数の薄膜層の少なくとも１つの薄膜層を、スリットが形成された成膜ノズルを、前記スリット幅方向であり且つ前記所定方向と交差する方向に前記基板に対して相対移動させながら、前記成膜ノズルのスリットから前記薄膜層を形成する粒子とキャリアガスとを含むエアロゾルを噴射することにより形成するインクジェットヘッドの製造方法が提供される。
【０００８】
エアロゾルを噴射する際に、成膜ノズルを基板に対してノズルのスリット幅方向に相対移動させながらエアロゾルを噴射させると、基板に成膜される薄膜層には、ノズルの相対移動方向と直交する方向、すなわち、ノズルの幅方向に膜厚の分布が生じやすい。しかし、この製造方法においては、エアロゾルを噴射する際に成膜ノズルの相対移動方向が、圧力室が延在する所定方向（すなわち、記録時におけるインクジェットヘッドに対する記録媒体の相対移動方向）と交差している。それゆえ、複数の噴射ノズルにより記録媒体に形成される複数のドットの配列方向と、薄膜層に膜厚分布が生じる方向とが異なる方向となる。そのため、薄膜層に生じる膜厚分布が、記録媒体に形成される複数のドットの大きさのばらつきに与える影響が小さくなり、ドットの大きさのばらつきに起因して生じるバンディングが目立ちにくくなる。つまり、バンディングによる印字品質の低下が防止される。
【０００９】
本発明のインクジェットヘッドの製造方法において、前記所定方向と交差する方向は、前記所定方向と直交する方向にし得る。また、スリットから基板に噴射されるエアロゾルの領域が少なくとも一つの圧力室を覆うようなスリット長を、前記成膜ノズルが有し得る。
【００１０】
本発明のインクジェットヘッドの製造方法において、前記所定方向と交差する方向が、インクジェットヘッドを用いる記録時における記録媒体の前記インクジェットヘッドに対する相対移動方向と直交する方向にし得る。この場合、成膜ノズルの相対移動方向が、製造後のインクジェットヘッドの記録媒体に対する相対移動方向と直交していることから、薄膜層の膜厚分布が、被記録媒体に形成される複数のドットの大きさのばらつきに与える影響がさらに小さくなり、バンディングによる印字品質の低下が確実に防止される。
【００１１】
本発明のインクジェットヘッドの製造方法において、前記複数の噴射ノズルは、一方向に均等な間隔で配列される複数のドットをそれぞれ前記被記録媒体に形成するように配置され、前記成膜ノズルの前記基板に対する相対移動方向が、前記複数のドットの配列方向になり得る。この場合、薄膜層に膜厚分布が生じる方向が、複数の噴射ノズルにより記録媒体に形成されるドットの配列方向と異なることになるため、バンディングによる印字品質の低下が防止される。
【００１２】
本発明のインクジェットヘッドの製造方法において、前記複数の噴射ノズルは少なくとも一方向に配列されており、前記成膜ノズルの前記基板に対する相対移動方向が、前記複数の噴射ノズルの配列方向にし得る。この場合、薄膜層の膜厚分布の方向が、複数の噴射ノズルにより記録媒体に形成されるドットの配列方向と異なることになるため、バンディングによる印字品質の低下が防止される。
【００１３】
本発明のインクジェットヘッドの製造方法において、前記複数の噴射ノズルは、第１配列方向とこの第１配列方向と交差する第２配列方向に沿ってマトリックス状に配列されており、前記成膜ノズルの前記基板に対する相対移動方向が、前記第１配列方向と前記第２配列方向のうちの、前記噴射ノズルの配列数の多い方の配列方向となり得る。複数の噴射ノズルが異なる２つの方向にそれぞれ配列されている場合には、噴射ノズルの配列数が多い方の配列方向が、記録媒体に形成されるドットの配列方向に対応していることが多い。従って、成膜ノズルの基板に対する相対移動方向を、配列数の多い方の配列方向と平行にすることにより、バンディングによる印字品質の低下が防止される。
【００１４】
本発明のインクジェットヘッドの製造方法において、前記エアロゾル噴射において、前記基板の、前記被記録媒体の前記インクジェットヘッドに対する相対移動方向に並ぶ複数の領域のそれぞれに対して、前記成膜ノズルを相対移動させながらエアロゾルを噴射させ得る。こうすれば、複数の領域のそれぞれに対して成膜ノズルからエアロゾルを噴射させることから、基板の広い領域にわたって薄膜層を形成することが可能になる。
【００１５】
本発明のインクジェットヘッドの製造方法において、前記エアロゾル噴射ステップにおいて、前記成膜ノズルのスリットから、圧電材料の粒子とキャリアガスとを含むエアロゾルを前記基板に噴射して、前記圧電材料層を形成し得る。圧電材料層に膜厚分布が生じた場合には、その厚みの違いに応じて圧力室内のインクに付与される圧力がばらつくため、噴射ノズルにより被記録媒体に形成されるドットの大きさも変化する。しかし、この製造方法によれば、圧電材料層に膜厚分布が生じる方向が、複数の噴射ノズルにより被記録媒体に形成される複数のドットの配列方向と異なることになるため、バンディングによる印字品質の低下が極力防止される。
【００１６】
本発明のインクジェットヘッドの製造方法において、前記成膜工程において、前記基板の前記流路ユニットと反対となる面に、前記圧電材料層を形成し得る。この製造方法によれば、圧電材料層が流路ユニットの圧力室と反対側に位置するため、圧電材料層がインクに接触しない構造の圧電アクチュエータが得られる。
【００１７】
本発明のインクジェットヘッドの製造方法において、前記インクジェットヘッドは、所定の走査方向に移動しつつ、この走査方向と直交する方向に搬送される前記記録媒体に対して前記複数の噴射ノズルからインクを噴射するシリアル型のインクジェットヘッドであり、前記成膜ノズルの前記基板に対する相対移動方向は、前記記録媒体の搬送方向にし得る。インクジェットヘッドがシリアル型ヘッドである場合には、ヘッドの走査時に複数の噴射ノズルにより記録媒体に形成されるドットの配列方向は、記録媒体の搬送方向と同じ（平行）となる。そして、この製造方法によれば、成膜ノズルの相対移動方向が記録媒体の搬送方向であることから、薄膜層の膜厚分布が生じる方向とドットの配列方向とが異なることになり、バンディングによる印字品質の低下が確実に防止される。
【００１８】
本発明のインクジェットヘッドの製造方法において、前記インクジェットヘッドは、前記記録媒体が搬送される方向と直交する方向に関して等間隔で配列された複数の前記噴射ノズルを有するライン型のインクジェットヘッドであり、前記成膜ノズルの前記基板に対する相対移動方向は、前記複数の噴射ノズルの配列方向にし得る。インクジェットヘッドがライン型ヘッドである場合には、複数の噴射ノズルにより被記録媒体に形成されるドットの配列方向は、噴射ノズルの配列方向と平行であることが多い。そして、この製造方法によれば、成膜ノズルの相対移動方向が噴射ノズルの配列方向と平行であることから、薄膜層の膜厚分布が生じる方向とドットの配列方向とが異なることになり、バンディングによる印字品質の低下が確実に防止される。
【００１９】
本発明の第２の態様に従えば、複数の圧力室、及び、これら複数の圧力室にそれぞれ連通して記録媒体に対してインクを噴射する複数の噴射ノズルを有する流路ユニットと、前記複数の圧力室を覆うように前記流路ユニットに配置される基板、及び、この基板の一方の面に配置された圧電材料層を含む複数の薄膜層を有する圧電アクチュエータとを備えたインクジェットヘッドと、インクジェットヘッドを記録媒体に対して相対移動する方向に移動するための移動装置とを有するインクジェットプリンタの製造方法であって、前記基板上に、前記圧電アクチュエータの前記複数の薄膜層を形成することと前記基板に流路ユニットを取り付けることによりインクジェットヘッドを製造するステップと、前記移動装置をもたらすステップとを含み、前記薄膜層を形成するステップにおいて、前記複数の薄膜層の少なくとも１つの薄膜層を、スリットが形成された成膜ノズルを、前記スリット幅方向に且つ前記相対移動方向と交差する方向に前記基板に対して相対移動させながら、前記成膜ノズルのスリットから前記薄膜層を形成する粒子とキャリアガスとを含むエアロゾルを噴射することにより形成するインクジェットプリンタの製造方法が提供される。
【００２０】
このインクジェットプリンタの製造方法によれば、エアロゾル噴射における成膜ノズルの相対移動方向が、インクジェットヘッドの記録媒体に対する相対移動方向と同じ（平行）でなく、これら２つの方向が交差していることから、複数の噴射ノズルにより記録媒体に形成されるドットの配列方向と、薄膜層に膜厚分布が生じる方向とが異なる方向となる。そのため、バンディングによる印字品質の低下が極力防止される。
【００２１】
本発明のインクジェットプリンタの製造方法において、前記インクジェットヘッドが、色の異なる複数種類のインクをそれぞれ噴射する複数のヘッドを備え得る。この製造方法によれば、複数のインクジェットヘッドの圧電アクチュエータの薄膜層の成膜が、全て同じ工程で行われるため、複数のヘッド間でドットの大きさのばらつき度合が等しくなり、色ごとにドットの大きさが変わってしまうことがない。
【００２２】
本発明の第３の態様に従えば、基板、及び、この基板上に配置された圧電材料層を含む複数の薄膜層を有し、圧電材料層に所定方向に延在する複数の活性部が区画された圧電アクチュエータの製造方法であって、前記基板上に、前記圧電材料層を形成するステップと、前記基板上に、前記圧電材料層以外の薄膜層を形成するステップとを含み、前記複数の薄膜層の少なくとも１つの薄膜層を、スリットが形成された成膜ノズルを、前記スリット幅方向であり且つ前記所定方向と交差する方向に前記基板に対して相対移動させながら、前記成膜ノズルのスリットから前記薄膜層を形成する粒子とキャリアガスとを含むエアロゾルを噴射する圧電アクチュエータの製造方法が提供される。
【００２３】
この圧電アクチュエータの製造方法によれば、エアロゾル噴射における成膜ノズルの相対移動方向が、活性部が延在する方向、（すなわち、この圧電アクチュエータを備えるインクジェットヘッドの記録媒体に対する相対移動方向）と交差していることから、複数の噴射ノズルにより記録媒体に形成されるドットの配列方向と、薄膜層に膜厚分布が生じる方向とが異なる方向となる。そのため、圧電アクチュエータをインクジェットヘッドに用いた場合に、バンディングによる印字品質の低下が極力防止される。
【００２４】
本発明の圧電アクチュエータの製造方法において、前記少なくとも一つの薄膜層が、圧電材料層になり得る。これにより、活性部の厚み分布による活性部による液滴噴射量の違いによる不都合を解消することができる。前記薄膜層が、金属板と絶縁層を含み、少なくとも一つの層が絶縁層になり得る。前記活性部は、電極により挟まれた圧電材料層の部分になり得る。
【００２５】
本発明の第４の態様に従えば、インクを噴射するインクジェットヘッドであって、各々が所定方向に延在し且つ平面に沿って配列された複数の圧力室、及び、これら複数の圧力室にそれぞれ連通しインクを噴射する複数の噴射ノズルを有する流路ユニットと、前記複数の圧力室を覆うように前記流路ユニットの一表面に配置される基板、及び、この基板の一方の面に配置された圧電材料層を含む複数の薄膜層を有する圧電アクチュエータとを備え、前記複数の薄膜層の少なくとも１つの薄膜層が、前記所定方向と交差する方向における薄膜層の厚みの均一性が前記交差する方向と直交する方向における薄膜層の厚みの均一性よりも高いインクジェットヘッドが提供される。
【００２６】
本発明のインクジェットヘッドによれば、複数の薄膜層の少なくとも１つの薄膜層が、前記所定方向（すなわち、記録媒体のインクジェットヘッドに対する相対移動方向、例えば、シリアル型インクジェットヘッドの場合には走査方向、ライン型インクジェットヘッドの場合には紙送り方向）と交差する方向における薄膜層の厚みの均一性が前記交差する方向と直交する方向における薄膜層の厚みの均一性よりも高いので、バンディングによる印字品質の低下が防止される。
【００２７】
本発明のインクジェットヘッドにおいては、前記少なくとも１つの薄膜層が、スリットが形成された成膜ノズルを前記スリット幅の方向であり且つ前記所定方向と交差する方向に前記基板に対して相対移動させながら、前記成膜ノズルのスリットから前記薄膜層を形成する粒子とキャリアガスとを含むエアロゾルを噴射することによって形成され得る。このように薄膜層を製造すると、複数の噴射ノズルにより記録媒体に形成されるドットの配列方向と、薄膜層に膜厚分布が生じる方向とが異なる方向となる。そのため、バンディングによる印字品質の低下が防止される。
【００２８】
本発明の第５の態様に従えば、複数の圧力室、及び、これら複数の圧力室にそれぞれ連通して記録媒体に対してインクを噴射する複数の噴射ノズルを有する流路ユニットと、前記複数の圧力室を覆うように前記流路ユニットに配置される基板、及び、この基板の一方の面に配置された圧電材料層を含む複数の薄膜層を有する圧電アクチュエータとを備えたインクジェットヘッドと、前記インクジェットヘッドを記録媒体に対して相対移動する方向に移動するための移動装置とを備え、前記複数の薄膜層の少なくとも１つの薄膜層は、前記相対移動方向と交差する方向における薄膜層の厚みの均一性がその交差する方向と直交する方向における薄膜層の厚みの均一性よりも高いインクジェットプリンタが提供される。
【００２９】
本発明のインクジェットプリンタによれば、前記複数の薄膜層の少なくとも１つの薄膜層は、前記相対移動方向、例えば、シリアル型インクジェットヘッドの場合には走査方向、ライン型インクジェットヘッドの場合には紙送り方向、と交差する方向における薄膜層の厚みの均一性がその交差する方向と直交する方向における薄膜層の厚みの均一性よりも高い。そのため、バンディングによる印字品質の低下が防止される。
【００３０】
本発明のインクジェットプリンタにおいて、前記少なくとも１つの薄膜層が、スリットが形成された成膜ノズルを前記スリット幅の方向であり且つ前記相対移動方向と交差する方向に前記基板に対して相対移動させながら、前記成膜ノズルのスリットから前記薄膜層を形成する粒子とキャリアガスとを含むエアロゾルを噴射することによって形成され得る。これにより、複数の噴射ノズルにより被記録媒体に形成されるドットの配列方向と、薄膜層に膜厚分布が生じる方向とが異なる方向となる。そのため、バンディングによる印字品質の低下が防止される。
【００３１】
本発明の第６の態様に従えば、液体を吐出するために用いられる圧電アクチュエータであって、基板と、この基板上に配置された圧電層を含む複数の薄膜層とを有し、圧電材料層に所定方向に延在する複数の活性部が区画されており、前記複数の薄膜層の少なくとも１つの薄膜層が、前記所定方向と交差する方向における薄膜層の厚みの均一性が前記交差する方向と直交する方向における薄膜層の厚みの均一性よりも高い圧電アクチュエータが提供される。
【００３２】
本発明の圧電アクチュエータによれば、前記複数の薄膜層の少なくとも１つの薄膜層は、前記活性部が延在する方向、例えば、圧電アクチュエータをシリアル型インクジェットヘッドに用いた場合には走査方向、ライン型インクジェットヘッドの場合に用いた場合には紙送り方向、と交差する方向における薄膜層の厚みの均一性がその交差する方向と直交する方向における薄膜層の厚みの均一性よりも高い。そのため、バンディングによる印字品質の低下が防止される。
【００３３】
本発明の圧電アクチュエータにおいて、前記少なくとも１つの薄膜層が、スリットが形成された成膜ノズルを前記スリットの幅方向に且つ前記所定方向と交差する方向、特には直交する方向に、前記基板に対して相対移動させながら、前記成膜ノズルのスリットから前記薄膜層を形成する粒子とキャリアガスとを含むエアロゾルを噴射することによって形成され得る。このように薄膜層を形成することにより、複数の噴射ノズルにより被記録媒体に形成されるドットの配列方向と、薄膜層に膜厚分布が生じる方向とが異なる方向となる。そのため、バンディングによる印字品質の低下が極力防止される。
【発明を実施するための最良の形態】
【００３４】
次に、本発明の実施の形態について説明する。本実施形態は、一方向に移動しながら記録用紙にインクを噴射して画像等を記録するシリアル型インクジェットヘッドに本発明を適用した一例である。
【００３５】
まず、シリアル型インクジェットヘッドを備えたインクジェットプリンタの構成について簡単に説明する。図１に示すように、インクジェットプリンタ１００は、図１の左右方向に移動可能なキャリッジ４(移動装置)と、このキャリッジ４に設けられて記録用紙７に対してインクを噴射するシリアル型のインクジェットヘッド１と、記録用紙７を図１の前方へ送る搬送ローラ５等を備えている。尚、図１においては、１つのインクジェットヘッド１しか示されていないが、実際には、キャリッジ４に、４色（シアン、マゼンタ、イエロー、ブラック）のインクをそれぞれ噴射する４つのインクジェットヘッド１が設けられている。即ち、インクジェットプリンタ１００は、記録用紙７にカラー画像を記録することが可能な、カラーインクジェットプリンタである。
【００３６】
そして、このインクジェットプリンタ１００は、４つのインクジェットヘッド１がキャリッジ４と一体的に左右方向（走査方向）へ移動しつつ、その下面に形成された噴射ノズル２０（図２〜図５参照）から記録用紙７に対して４色のインクを噴射する動作と、搬送ローラ５が記録用紙７を所定量前方へ送る用紙搬送動作とを、交互に行わせることにより、記録用紙７に所望の文字やカラー画像等を記録可能に構成されている。
【００３７】
次に、インクジェットヘッド１について図２〜図５を参照して説明する。インクジェットヘッド１は、噴射ノズル２０及び圧力室１４を含むインク流路が形成された流路ユニット２と、この流路ユニット２の上面に配置されて、圧力室１４内のインクに噴射圧力を付与する圧電アクチュエータ３とを備えている。
【００３８】
まず、流路ユニット２について説明する。図４、図５に示すように、流路ユニット２はキャビティプレート１０、ベースプレート１１、マニホールドプレート１２、及びノズルプレート１３を備えており、これら４枚のプレート１０〜１３が積層状態で接合されている。このうち、キャビティプレート１０、ベースプレート１１及びマニホールドプレート１２はステンレス鋼製の板であり、これら３枚のプレート１０〜１２に、後述するマニホールド１７や圧力室１４等のインク流路をエッチングにより容易に形成することができるようになっている。また、ノズルプレート１３は、例えば、ポリイミド等の高分子合成樹脂材料により形成され、マニホールドプレート１２の下面に接着される。あるいは、このノズルプレート１３も、３枚のプレート１０〜１２と同様にステンレス鋼等の金属材料で形成されていてもよい。
【００３９】
図２〜図５に示すように、４枚のプレート１０〜１３のうち、最も上方に位置するキャビティプレート１０には、各々が走査方向（所定方向）に沿って延在し且つ平面に沿って配列された複数の圧力室１４がプレート１０を貫通する孔により形成され、これら複数の圧力室１４は上下両側から後述の振動板３０及びベースプレート１１によりそれぞれ覆われている。また、複数の圧力室１４は、紙送り方向（図２の上下方向）に４列に配列されている。さらに、各圧力室１４は、平面視で走査方向（図２の左右方向）に長い、略楕円形状に形成されている。
【００４０】
図３に示すように、ベースプレート１１の、平面視で圧力室１４の両端部と重なる位置には、それぞれ連通孔１５，１６が形成されている。また、マニホールドプレート１２には、平面視で、紙送り方向に配列された圧力室１４の連通孔１５側の部分と重なるように、紙送り方向（図２の上下方向）に延びる４つのマニホールド１７が形成されている。また、これら４つのマニホールド１７は、後述の振動板３０に形成されたインク供給口１８に連通しており、図示しないインクタンクからインク供給口１８を介してマニホールド１７へインクが供給される。さらに、マニホールドプレート１２の、平面視で複数の圧力室１４のマニホールド１７と反対側の端部と重なる位置には、それぞれ、複数の連通孔１６に連なる複数の連通孔１９も形成されている。
【００４１】
さらに、ノズルプレート１３の、平面視で複数の連通孔１９にそれぞれ重なる位置には、複数の噴射ノズル２０が形成されている。図２に示すように、複数の噴射ノズル２０は、４列に配列された複数の圧力室１４の、マニホールド１７と反対側の端部とそれぞれ重なっており、４つのマニホールド１７と重ならない領域において紙送り方向（図２の上下方向）に均等間隔で配列されて、走査方向に並ぶ４列のノズル列２１ａ，２１ｂ，２１ｃ，２１ｄを構成している。これら４列のノズル列２１ａ〜２１ｄはそれぞれ同数の噴射ノズル２０からなり、それらの配列方向に関する噴射ノズル２０の間隔（ピッチＰ）は全て等しい。また、４列のノズル列２１ａ〜２１ｄは、Ｐ／４ずつ紙送り方向下流側（図２の下方）へ順にずれている。従って、４列のノズル列２１ａ〜２１ｄにより、記録用紙７に、紙送り方向にＰ／４の間隔で並ぶ複数のドットを形成することが可能となっている。
【００４２】
尚、図２に示すように、複数の噴射ノズル２０、及び、これら複数の噴射ノズル２０に対応する複数の圧力室１４は、結果的に、紙送り方向（第１配列方向）に配列されるとともに、この紙送り方向に対して角度θをなして交差する方向（第２配列方向）にも配列されて、これら２つの方向に沿ってマトリックス状に配列されている。但し、第１配列方向の噴射ノズル２０及び圧力室１４の配列数（１０個）は、第２配列方向の配列数（４個）よりも多く、また、配置間隔が小さくなっている（配置密度が高くなっている）。つまり、第１配列方向が、記録用紙７に精細なドットの列が形成される方向に対応している。
【００４３】
図４に示すように、マニホールド１７は連通孔１５を介して圧力室１４に連通し、さらに、圧力室１４は、連通孔１６，１９を介して噴射ノズル２０に連通している。このように、流路ユニット２内には、マニホールド１７から圧力室１４を経て噴射ノズル２０に至る個別インク流路２５が複数形成されている。
【００４４】
次に、圧電アクチュエータ３について説明する。図２〜図５に示すように、圧電アクチュエータ３は、流路ユニット２の上面に配置された金属製の振動板３０（基板）と、この振動板３０の上面に複数の圧力室１４に跨って連続的に形成された圧電材料層３１（圧電材料層）と、この圧電材料層３１の上面に複数の圧力室１４にそれぞれ対応して形成された複数の個別電極３２とを有する。尚、圧電材料層３１と個別電極３２は、共に、数μｍ〜十数μｍ程度の厚さの薄膜状の層（薄膜層）である。
【００４５】
振動板３０は、平面視で略矩形状の金属材料からなる導電性を有する板であり、例えば、ステンレス鋼等の鉄系合金、銅系合金、ニッケル系合金、あるいは、チタン系合金などからなる。この振動板３０は、キャビティプレート１０の上面に複数の圧力室１４を覆うように配設されて、このキャビティプレート１０に接合されている。また、この振動板３０は常にグランド電位に保持されており、複数の個別電極３２に対向して個別電極３２と振動板３０との間の圧電材料層３１に厚み方向の電界を作用させる共通電極を兼ねている。
【００４６】
振動板３０の上面には、チタン酸鉛とジルコン酸鉛との固溶体であり強誘電体であるチタン酸ジルコン酸鉛（ＰＺＴ）を主成分とする圧電材料層３１が形成されている。この圧電材料層３１は、複数の圧力室１４に跨って連続的に形成されている。尚、振動板３０の上面（流路ユニット２（圧力室１４）と反対側の面）に配置されていることから、圧電材料層３１が圧力室１４内のインクと接触することはない。この圧電材料層３１は、非常に細かな粒子とキャリアガスとからなるエアロゾルを基板に対して吹き付けて粒子を堆積させる、ＡＤ法により形成されている。これについては後ほど詳しく説明する。
【００４７】
圧電材料層３１の上面には、圧力室１４よりも一回り小さい略楕円形の平面形状を有する複数の個別電極３２が形成されている。これら個別電極３２は、平面視で対応する圧力室１４の中央部に重なる位置にそれぞれ形成されている。個別電極３２は金、銅、銀、パラジウム、白金、あるいは、チタンなどの導電性材料からなる。さらに、複数の個別電極３２の図２の左端部からは、それぞれ複数の接点部３５が引き出されている。そして、これら複数の接点部３５には、フレキシブルプリント配線板（Flexible Printed Circuit：ＦＰＣ）等の可撓性を有する配線部材（図示省略）の接点が接合され、複数の接点部３５は、この配線部材を介して複数の個別電極３２に対して選択的に駆動電圧を供給するドライバＩＣ（図示省略）と電気的に接続されている。個別電極３２と重なる圧電材料層３１の領域３１ａが、後述するように駆動電圧により変形する領域となり、この領域３１を「活性部」という）。なお、図３には、この例で使用したインクジェットヘッドの圧力室１４の寸法（長さ０．６ｍｍ、幅０．２５ｍｍ）、活性部１４ａ及び個別電極３２の寸法（長さ０．５ｍｍ、幅０．１６ｍｍ）の一例を示した。
【００４８】
次に、インク噴射時における圧電アクチュエータ３の作用について説明する。複数の個別電極３２に対してドライバＩＣから選択的に駆動電圧が印加されると、駆動電圧が印加された圧電材料層３１上側の個別電極３２とグランド電位に保持されている圧電材料層３１下側の共通電極としての振動板３０の電位が異なる状態となり、個別電極３２と振動板３０の間に挟まれた圧電材料層３１、特に活性部３１ａに厚み方向の電界が生じる。ここで、圧電材料層３１の分極方向と電界の方向とが同じ場合には、圧電材料層３１、特に活性部３１ａはその分極方向である厚み方向に伸びて水平方向に収縮する。そして、この圧電材料層３１の収縮変形に伴って振動板３０が圧力室１４側に凸となるように変形するため、圧力室１４内の容積が減少して圧力室１４内のインクに圧力が付与され、圧力室１４に連通する噴射ノズル２０からインクの液滴が噴射される。
【００４９】
次に、インクジェットプリンタ１００の製造方法について、インクジェットヘッド１の製造工程を中心に説明する。図６にインクジェットヘッド１の製造工程を概略的に示す。まず、図６（ａ）に示すように、流路ユニット２を構成する４枚のプレート１０〜１３と圧電アクチュエータ３の振動板３０とを、接着や金属拡散接合等により接合する（流路ユニット取り付けステップ）。
【００５０】
次に、圧電アクチュエータ３を以下の工程により作製する。図６（ｂ）に示すように、振動板３０の上面（流路ユニット２との接合面と反対側の面）に、ＡＤ法により圧電材料層３１を形成する。即ち、圧電材料の超微粒子とキャリアガスとを含むエアロゾルを、振動板３０に向けて噴射して高速で衝突させ、振動板３０の上面に粒子を緻密に堆積させて薄膜状の圧電材料層３１を形成する（薄膜形成ステップ）。その後、図６（ｃ）に示すように、圧電材料層３１の上面に、スクリーン印刷、スパッタ法、あるいは、蒸着法等により、複数の個別電極３２及び複数の接点部３５を形成する。
【００５１】
このようにして、４色のインクをそれぞれ噴射する４つのインクジェットヘッド１を作製し、また、キャリッジ４（移動装置）を用意し、これら４つのインクジェットヘッド１をそれぞれキャリッジ４（図１参照）に組み付ける。そして、キャリッジ４や搬送ローラ５等の種々の構成部品をプリンタのフレーム（図示省略）内に組み付けて、インクジェットプリンタ１００を組み立てる。
【００５２】
さらに、前述したインクジェットヘッド１の製造工程のうち、ＡＤ法による圧電材料層３１の成膜工程についてさらに詳しく説明する。図７は圧電材料層３１の成膜装置５０の概略構成図である。この成膜装置５０は、成膜チャンバー５１と、エアロゾル供給管６４を介してエアロゾル発生器６０に接続されるとともに成膜チャンバー５１内に配置された成膜ノズル５２と、成膜チャンバー５１内において振動板３０を所定方向に移動させるステージ５３を備えている。
【００５３】
エアロゾル発生器６０は、超微粒子状（例えば、粒径１μｍ以下）の圧電材料とキャリアガスとの混合物であるエアロゾルＺを発生させる。エアロゾル発生器６０は、内部に材料粒子Ｍを収容可能なエアロゾル室６１と、このエアロゾル室６１に取り付けられてエアロゾル室６１を振動する加振装置６２とを備えている。エアロゾル室６１にはキャリアガスを導入するためのガスボンベＧが導入管６３を介して接続されている。尚、キャリアガスとしては、乾燥空気、窒素ガス、アルゴンガス、酸素ガス、ヘリウムガス等が用いられる。成膜チャンバー５１内には、成膜ノズル５２とステージ５３が設置されており、さらに、成膜チャンバー５１は排気管５４を介して真空ポンプＰに接続されている。成膜ノズル５２の先端部には、ステージ５３上の振動板３０に向けて開口する、一方向に長い矩形状のスリット５５（図８参照）が設けられている。また、ステージ５３は、振動板３０を成膜ノズル５２のスリット幅方向に（図７の水平方向）に移動させる。
【００５４】
そして、成膜装置５０は、真空ポンプにより成膜チャンバー５１内の圧力を低下させて、エアロゾル発生器で発生したエアロゾルを成膜ノズル５２のスリット５５から振動板３０の上面に向けて噴射させながら、同時に、ステージ５３上の振動板３０を成膜ノズル５２に対して移動させて（エアロゾル噴射工程）、振動板３０の所定の領域に圧電材料層３１を形成する。
【００５５】
さらに、圧電材料層３１の成膜時における振動板３０と成膜ノズル５２の相対移動について詳しく説明する。図８（ａ），（ｂ）は、成膜時における振動板３０と成膜ノズル５２の位置関係を示している。尚、前述したように、実際には振動板３０がステージ５３とともに成膜ノズル５２に対して移動するのであるが、以下の説明においては、便宜上、成膜ノズル５２が振動板３０に対して移動するものとする。
【００５６】
図８（ａ）に示すように、成膜ノズル５２は、振動板３０の上面のある領域に対して、スリット５５の幅方向に移動しながら、振動板３０にエアロゾルを噴射して、この領域に圧電材料層３１を形成する。また、この領域以外の別の領域にも圧電材料層３１を形成する必要がある場合には、図８（ｂ）に示すように、成膜ノズル５２は、その別の領域に対して、同じくスリット５５の幅方向に移動しながらエアロゾルを噴射してその別の領域にも圧電材料層３１を形成する。なお、その別の領域の上方に成膜ノズル５２に達するまでには噴射を停止して、別の領域の噴射開始位置に達したときに噴射を再開してもよい。図８（ｃ）には、停止している状態の成膜ノズル５２から噴射されるエアロゾルによって覆われる基板上の領域（以下、「噴射領域）という）３０ａが示されている。この例では、噴射領域３０ａは、矩形であり、約０．４ｍｍの幅を有し、圧電材料層３１の走査方向に並ぶ二つの活性部３１ａを完全に収容する長さを有する。なお、噴射領域３０ａは、一つのの活性部３１ａまたは、３個以上の活性部３１ａを覆うような長さになるような成膜ノズル５２を用いてもよい。このように、振動板３０の上面の複数の領域のそれぞれに対して、成膜ノズル５２を相対移動させながらエアロゾルを噴射させることで、振動板３０の上面の広い領域にわたって圧電材料層３１を形成することが可能になる。
【００５７】
また、振動板３０の１つの領域に対して、成膜ノズル５２を１回移動させるだけで圧電材料層３１を形成してもよいし、あるいは、１つの領域に対して成膜ノズル５２を複数回移動させて、圧電材料の粒子を何層にも重ねて堆積させることにより圧電材料層３１を形成してもよい。
【００５８】
ところで、図８に示すように、エアロゾルを噴射する成膜ノズル５２を、振動板３０に対してスリット５５の幅方向に移動させて帯状の圧電材料層３１を形成すると、この帯状の圧電材料層３１の膜厚は、その長手方向、即ち、成膜ノズル５２の移動方向（図８（ａ）の前後方向）に関してはほぼ均一となる。しかし、帯状の圧電材料層３１の幅方向（成膜ノズル５２の移動方向と直交する方向：図８（ａ）の左右方向）に関しては、スリット５５から噴射されるエアロゾルの流速分布が均一でない等の理由から、圧電材料層３１には膜厚分布が生じやすい。このように圧電材料層３１に膜厚分布が存在すると、圧電材料層３１に生じる電界の強さや剛性が場所によって異なってしまうため、圧電材料層３１及び振動板３０の変形量がばらつく。つまり、噴射ノズル２０から噴射される液滴の速度や体積などの、液滴噴射特性にばらつきが生じる。
【００５９】
ここで、この圧電材料層３１の膜厚分布は、成膜ノズル５２の振動板３０に対する相対移動方向によって、印字品質に及ぼす影響が大きく異なってくる。例えば、圧電材料層３１を成膜する際の成膜ノズル５２の移動方向が、図９（ａ）に破線の矢印で示すように、噴射ノズル２０（圧力室１４）の配列方向と直交する方向、つまり、インクジェットヘッド１の走査方向に平行な方向であったとする。尚、この図９（ａ）においては、圧電材料層３１の上面に配置される個別電極３２の図示は省略している。この場合、図９（ｃ）に示すように、成膜ノズル５２の移動方向と平行な、インクジェットヘッド１の走査方向に関しては、圧電材料層３１の膜厚はほぼ均一となる。一方、図９（ｂ）に示すように、成膜ノズル５２の移動方向と直交する、噴射ノズル２０（圧力室１４）の配列方向に関しては、圧電材料層３１にはある膜厚分布（ｔ１〜ｔ６）が生じる。
【００６０】
このとき、個別電極３２に印加される駆動電圧が同じとすると、圧電材料層３１の膜厚が薄い部分には、膜厚が厚い部分に比べて大きな電界が作用する。また、膜厚が薄い部分の剛性は、膜厚が厚い部分に比べて小さくなる。そのため、膜厚が薄い部分は、膜厚が厚い部分に比べて変形量が大きくなり、この部分に対応する圧力室１４内のインクには大きな圧力が付与される。従って、圧電材料層３１の膜厚が薄い部分と対応する噴射ノズル２０からは、比較的大きな液滴が噴射されることになる。
【００６１】
例えば、振動板３０の厚さがｔ０＝１５μｍであり、また、振動板３０の上面に形成された圧電材料層３１の図９（ｂ）に示す膜厚分布が、ｔ１＝１１μｍ、ｔ２＝１３μｍ、ｔ３＝１４μｍ、ｔ４＝１２μｍ、ｔ５＝９μｍ、ｔ６＝１０μｍであったとする。この場合の、圧力室１４内のインクに付与される圧力と、噴射されるインクの液滴の体積を数値解析により求めた。この解析結果を表１に示す。
【００６２】
【表１】
2007283757.tif 000003
表１におけるノズルＡ〜ノズルＰは、図１０において、紙送り方向に関して間隔Ｐ／４を空けて順に配置されている１６個の噴射ノズル２０を示す。従って、これら１６個の噴射ノズル２０により、記録用紙７上に、紙送り方向に間隔Ｐ／４で並ぶ１６個のドットが形成される。なお、ｔ１は、ノズルＡの紙送り方向上流側の圧力室端の位置であり、ｔ１からｔ６は、それぞれ０．２５μｍの間隔で隔てられた位置を示している。表１に示すように、１６個のノズルＡ〜ノズルＰからそれぞれ噴射される液滴の体積は、圧電材料層３１の膜厚分布に応じて変化しており、膜厚が比較的大きい部分と対応するノズルＡ〜ノズルＨよりも、膜厚が比較的小さい部分と対応するノズルＩ〜ノズルＰの方が、噴射される液滴体積が大きくなっている。
【００６３】
また、圧電材料層３１の膜厚は紙送り方向に連続的に変化しており、この連続的な膜厚分布に対応して、図１０に示すように、ノズルＡ〜ノズルＰにより記録用紙７上に形成されるドットの大きさも連続的に変化する。さらに、ノズルＡ〜ノズルＨからなるノズル群により形成された比較的小さなドット群と、ノズルＩ〜ノズルＰからなるノズル群により形成された比較的大きなドット群が、紙送り方向に交互に並ぶことになる。従って、記録用紙７上に形成されるドットの大きさは、紙送り方向に関する長いスパン（ノズルＡ〜ノズルＰ間の距離）にわたって連続的に変化する。このようなドットの大きさの変化は、ドットの列が走査方向に多数並んだときに、目でもはっきりとわかる濃淡のムラ（バンディング）となるため、印字品質が大幅に低下することになる。
【００６４】
そこで、本実施形態では、圧電材料層３１を成膜する際の成膜ノズル５２の移動方向が、図１１（ａ）に破線の矢印で示すように、噴射ノズル２０（圧力室１４）の配列方向と平行な方向で、インクジェットヘッド１の走査方向（記録時（キャリッジ走査時）における、記録用紙７のインクジェットヘッド１に対する相対移動方向）と直交する方向となっている。より具体的には、振動板３０の、走査方向一方側（図１１（ａ）左側）の２列の圧力室列に対応する領域Ａ１と、走査方向他方側（図１１（ａ）右側）の２列の圧力室列に対応する領域Ａ２の、走査方向に並ぶ２つの領域のそれぞれに対して、成膜ノズル５２を圧力室１４の配列方向に移動させて、これら２つの領域Ａ１，Ａ２にそれぞれ圧電材料層３１を形成する。尚、２つの領域Ａ１，Ａ２にそれぞれ形成された圧電材料層３１の境界は、図１１（ａ）における左から２列目と３列目の圧力室列の間に位置しており、この境界は圧力室１４と重なっていない。
【００６５】
この場合には、図１１（ｂ）に示すように、成膜ノズル５２の移動方向に平行な方向である紙送り方向に関しては、圧電材料層３１の膜厚はほぼ均一となる。従って、各ノズル列２１ａ〜２１ｄを構成する噴射ノズル２０からは、ほぼ同じ大きさのインクの液滴が噴射される。
【００６６】
一方、図１１（ｃ）に示すように、成膜ノズル５２の移動方向と直交する方向であるインクジェットヘッド１の走査方向に関しては、圧電材料層３１にはある膜厚分布（ｔ１〜ｔ６）が生じる。尚、この膜厚分布は、前述した図９（ｂ）の膜厚分布とほぼ同じである。ここで、振動板３０の２つの領域Ａ１，Ａ２にそれぞれ圧電材料層３１を成膜する場合の、成膜ノズル５２の移動速度（即ち、ステージ５３の移動速度）やスリット５５からのエアロゾルの噴射量等の成膜条件が同じであれば、これら２つの領域Ａ１，Ａ２における膜厚分布はほぼ等しくなる。
【００６７】
そのため、図１１（ａ）の左から１列目の圧力室列２１ａに対応する領域の圧電材料層３１の厚さは、２列目の圧力室列２１ｂに対応する領域の厚さとは異なるものの、３列目の圧力室列２１ｃに対応する領域の厚さとほぼ等しくなる。同様に、左から２列目の圧力室列２１ｂに対応する領域の圧電材料層３１の厚さは、４列目の圧力室２１ｄに対応する領域の厚さとほぼ等しくなる。従って、図１２に示すように、１列目のノズル列２１ａと３列目のノズル列２１ｃにより形成されるドットの大きさはほぼ等しくなる一方で、２列目のノズル列２１ｂと４列目のノズル列２１ｄにより形成されるドットの大きさもほぼ等しくなる。また、前述したように、４列のノズル列２１ａ〜２１ｄにそれぞれ属する噴射ノズル２０は、紙送り方向に関してＰ／４の間隔を空けて順に配置されていることから、これら４列のノズル列２１ａ〜２１ｄにより、記録用紙７上には、２種類の大きさのドットＤａ，Ｄｂが、紙送り方向に交互に形成されることになる。
【００６８】
図１２のように紙送り方向に配列された複数のドットは、それらの大きさが、非常に短い間隔Ｐ／４で交互に変化している。つまり、図１０と比較して、ドットの大きさが非常に短いスパンで変化することとなり、このようなドットの大きさの変化は目では認識されにくい。従って、ドットの大きさの変化に起因して生じる、記録画像等における濃淡のムラ（バンディング）が目立たなくなることから、圧電材料層３１の膜厚分布が存在してもそれによる印字品質の低下が防止される。
【００６９】
以上説明したように、本実施形態においては、圧電材料層３１の成膜時の、成膜ノズル５２の振動板３０に対する相対移動方向は、走査方向（記録時における記録用紙７のインクジェットヘッド１に対する相対移動方向）と直交し、噴射ノズル２０の配列方向（ノズル列２１ａ〜２１ｄの方向）と平行である。そのため、圧電材料層３１に生じる膜厚分布が、記録用紙７上に紙送り方向に形成されるドットの大きさのばらつきに与える影響が小さくなり、このドットの大きさのばらつきに起因して生じるバンディングがあまり目立たないものとなる。つまり、バンディングによる印字品質の低下を防止できる。
【００７０】
尚、本実施形態のインクジェットプリンタ１００は、４色のインクをそれぞれ噴射する４つのインクジェットヘッド１を備えたカラーインクジェットプリンタである。そして、これら４つのインクジェットヘッド１の圧電材料層３１の成膜が、全て同じ工程により行われる。そのため、４つのインクジェットヘッド１間で、記録用紙７に形成されるドットの大きさのばらつき度合が等しくなり、色ごとでドットの大きさが変わらないため、カラー印字の品質低下が抑制される。
【００７１】
次に、前記実施形態に種々の変更を加えた変更形態について説明する。但し、前記実施形態と同様の構成を有するものについては、同じ符号を付して適宜その説明を省略する。
【００７２】
<変更形態１>
前記実施形態の圧電材料層３１の成膜工程において、図１１に示すように振動板３０の２つの領域Ａ１，Ａ２にそれぞれ形成された圧電材料層３１の境界は、圧力室１４と重なっていなかった。すなわち、領域Ａ１，Ａ２は、圧電材料層３１上に区画される各活性部３１ａを完全に収容し、圧電材料層３１の境界が活性部３１ａを横断していなかった（図８（ｃ）参照）。しかし、振動板３０の複数の領域にそれぞれ別々に形成された圧電材料層３１の境界が圧力室１４と重なっていてもよい。
【００７３】
例えば、図１３（ａ）に示すように、振動板３０の上面の、走査方向（図１３（ａ）の左右方向）に並ぶ３つの領域Ｂ１，Ｂ２，Ｂ３に対して、破線矢印で示すように、成膜ノズル５２が振動板３０に対して紙送り方向（図１３（ａ）の上下方向）に相対移動することにより、３つの領域Ｂ１，Ｂ２，Ｂ３にそれぞれ圧電材料層３１を形成する。ここで、中央の領域Ｂ２は、４列の圧力室列のうちの中央２列の圧力室列と部分的に重なっている。つまり、左側の領域Ｂ１と中央の領域Ｂ２との境界、及び、中央の領域Ｂ２と右側の領域Ｂ３との境界が、圧力室１４（及び活性部）と重なっている。このようにして製造されたインクジェットヘッド１Ａにおいても、圧電材料層３１に生じる膜厚分布が、記録用紙７上において紙送り方向に形成されるドットの大きさのばらつきに与える影響が小さくなり、バンディングが目立たなくなる。
【００７４】
より詳細に説明すると、図１３（ｂ）に示すように、圧電材料層３１の紙送り方向に関する膜厚はほぼ均一となる。一方で、３つの領域Ｂ１，Ｂ２，Ｂ３に形成された圧電材料層３１のそれぞれには、走査方向に関して所定の膜厚分布が生じる。この変更形態１においては、領域Ｂ１，Ｂ２，Ｂ３の境界が圧力室１４と重なっていることから、４列の圧力室列に対応する圧電材料層３１の厚さがそれぞれ異なることとなり、４列のノズル列２１ａ〜２１ｄからそれぞれ噴射されるインクの液滴体積も異なる。そのため、記録用紙７には、４種類の大きさのドットが紙送り方向に順に並ぶことになり、ドットの大きさのばらつきがある程度は生じる。しかし、成膜ノズル５２をインクジェットヘッド１の走査方向に移動させて圧電材料層３１を形成した場合（図１０参照）と比べると、ドットの大きさが変化するスパンは十分短いため、その分、ドットの大きさのばらつきに起因するバンディングが目立たなくなる。
【００７５】
<変更形態２>
噴射ノズル２０の配置は前記実施形態で説明した態様に限られるものではなく、例えば、図１４に示すように、４列のノズル列２１ａ〜２１ｄが、左から１列目のノズル列２１ａ、３列目のノズル列２１ｃ、２列目のノズル列２１ｂ、４列目のノズル列２１ｄの順に、紙送り方向下流側（図１４の下側）へ間隔Ｐ／４ずつ（Ｐは各ノズル列２１ａ〜２１ｄにおける噴射ノズル２０の配列間隔）ずれて配置されていてもよい。このような構成のインクジェットヘッド１Ｂを製造する際には、成膜ノズル５２を紙送り方向（噴射ノズル２０の配列方向）に相対移動させて圧電材料層３１を形成する。すると、記録用紙７に間隔Ｐ／４で形成されるドットの配列方向と直交する、走査方向に圧電材料層３１の膜厚分布が生じる。従って、この膜厚分布がドットの大きさのばらつきに与える影響が小さくなり、ドットの大きさの変化に起因するバンディングが目立たなくなる。
【００７６】
<変更形態３>
この例では、図１５（ａ）に示すように、紙送り方向に配列された噴射ノズル２０の列、及び、これに対応する圧力室１４の列が１列である。このような構成のインクジェットヘッド１Ｃを製造する際には、図１５（ａ）の破線矢印で示すように、成膜ノズル５２を振動板３０に対して紙送り方向（噴射ノズル２０（圧力室１４）の配列方向）に相対移動させて圧電材料層３１を形成する。すると、図１５（ｂ）に示すように、１列に並んだ噴射ノズル２０の配列方向に関する圧電材料層３１の膜厚はほぼ均一となるため、これら噴射ノズル２０から噴射される液滴の体積がばらつかない。つまり、１列の噴射ノズル２０により形成されるドットの大きさはほぼ等しくなるため、バンディング自体が生じなくなる。尚、図１５（ｃ）に示すように、圧電材料層３１には走査方向に関して膜厚分布が生じるが、噴射ノズル２０の列が１列である場合には、この膜厚分布が、噴射ノズル２０の液滴体積（ドットの大きさ）のばらつきに影響を及ぼすことはない。
【００７７】
変形形態３の比較例を図２１により説明する。図２１（ａ）に示すインクジェットヘッド２０１は、図２１の左右方向（走査方向）に移動しつつ、図示しない記録用紙に対してインクを噴射する、シリアル型のインクジェットヘッドである。尚、記録用紙は走査方向と直交する図２１の上下方向（紙送り方向）に搬送される。さらに、このインクジェットヘッド２０１において、図１５の場合と同様に、複数の噴射ノズル２２０とこれら複数の噴射ノズル２２０に連通する複数の圧力室２１４が、それぞれ、紙送り方向に１列に配列されている。また、複数の圧力室２１４を覆うように振動板２３０（基板）が配置され、この振動板２３０の上面には圧電材料層２３１が配置されている。さらに、圧電材料層２３１の上面の、複数の圧力室２１４とそれぞれ対応する領域には、圧電材料層２３１に電界を生じさせる複数の電極２３２が設けられている。
【００７８】
図２１に示したインクジェットヘッド２０１では、複数の圧力室２１４を跨ぐように配置される圧電材料層２３１を成膜する際の、成膜ノズルの相対移動方向（破線矢印）が走査方向と平行である場合には、図２１（ｂ）に示すように、圧電材料層２３１には、噴射ノズル２２０（圧力室２１４）の配列方向と平行な方向の膜厚分布が生じ、この膜厚分布によって複数の圧力室２１４内のインクにそれぞれ付与される圧力が大きくばらつくことになる。つまり、圧電材料層２３１の膜厚分布が、そのまま、紙送り方向（図２１の上下方向）に並ぶ複数のドットの大きさのばらつきとなって現れ、このようなドット列が走査方向に多数並んだときには、一目でわかる濃淡のムラ（バンディング）が生じてしまう。
【００７９】
<変更形態４>
この例では、図１６に示すように、噴射ノズル２０（圧力室１４）の列が走査方向に対して所定角度傾いて（交差して）配置されている。このようなインクジェットヘッド１Ｄにおいては、走査方向に対して傾いた方向に配列された複数の噴射ノズルにより、紙送り方向に等間隔で並ぶドットが形成される。このインクジェットヘッド１Ｄを製造する際には、図１６の破線矢印で示すように、成膜ノズル５２を、振動板３０に対して紙送り方向に相対移動させて圧電材料層３１を形成する。すると、記録用紙７に形成されるドットの配列方向と直交する走査方向に、圧電材料層３１の膜厚分布が生じるため、膜厚分布がドットの大きさのばらつきに与える影響が小さくなる。
【００８０】
<変更形態５>
この例では、図１７に示すように、噴射ノズル２０（圧力室１４）の列が走査方向に対して所定角度傾いた構造を有するインクジェットヘッド１Ｅを製造する際に、成膜ノズル５２を、振動板３０に対して、噴射ノズル２０（圧力室１４）の配列方向（即ち、記録時の記録用紙７のインクジェットヘッド１Ｅに対する相対移動方向である走査方向と交差する方向）に相対移動させる。この場合には、噴射ノズル２０（圧力室１４）の配列方向と直交する方向に圧電材料層３１の膜厚分布が生じるが、この膜厚分布が生じる方向は記録用紙７に形成されるドットの配列方向（紙送り方向）とは異なる方向であることから、圧電材料層３１の膜厚分布がドットの大きさのばらつきに与える影響が小さくなる。
【００８１】
<変更形態６>
圧電材料層３１は、振動板の流路ユニットと反対側の面に形成される必要は必ずしもなく、図１８に示すインクジェットヘッド１Ｆのように、振動板３０の流路ユニット２側の面に形成されていてもよい。
【００８２】
<変更形態７>
前記実施形態では、圧電アクチュエータ３を構成する薄膜層の１つである圧電材料層３１をＡＤ法により成膜しているが、圧電材料層３１以外の薄膜層をＡＤ法により成膜してもよい。例えば、図１９に示すインクジェットヘッド１Ｇのように、個別電極３２が振動板３０の上面（圧電材料層３１の下面）に配置され、圧電材料層３１の上面に共通電極３４が複数の個別電極に対して共通に対向配置されている構成には、個別電極３２に駆動電圧を供給するための配線を振動板３０の上面において引き回しやすくなるなどの利点がある。しかし、振動板３０が金属板である場合には、振動板３０と個別電極３２の間を絶縁する絶縁層３６を設ける必要がある。この絶縁層３６は、圧電材料層３１の変形を圧力室内のインクに確実に伝えるために、振動板３０と同様に、ある程度の剛性を有することが必要であり、例えば、アルミナやジルコニア等の絶縁性セラミックス材料で形成される。
【００８３】
ここで、アルミナ等のセラミックス材料からなる絶縁層３６は、前述した圧電材料層３１の成膜工程と同じように、ＡＤ法により成膜することが可能である。即ち、スリット５５を有する成膜ノズル５２を振動板３０に対して所定方向に移動させつつ、絶縁層３６を形成するセラミックス材料の微粒子とキャリアガスとを含むエアロゾルを、成膜ノズル５２のスリット５５から振動板３０に対して吹き付ける（図８参照）。このとき、圧電材料層３１を成膜する場合と同じように、この絶縁層３６にも、成膜ノズル５２の移動方向と直交する方向に膜厚分布が生じやすい。この膜厚分布があると、絶縁層３６の剛性がばらついてしまうため、液滴の噴射特性に影響が出る。
【００８４】
そこで、成膜ノズル５２を、振動板３０に対して、紙送り方向（又は、前述した変更形態５（図１７参照）のように、紙送り方向に対して所定角度傾いた方向）に相対移動させる。すると、絶縁層３６に膜厚部分が生じる方向が、記録用紙７上のドットの配列方向と異なる方向となり、膜厚分布がドットの大きさのばらつきに与える影響が小さくなることから、ドットの大きさのばらつきに起因して生じるバンディングが目立たなくなる。
【００８５】
尚、この変更形態７において、絶縁層３６と圧電材料層３１の両方をＡＤ法を用いた前述の成膜工程により成膜してもよいし、圧電材料層３１はＡＤ法以外の方法により成膜してもよい。
【００８６】
<変更形態８>
前記実施形態及びその変更形態は、シリアル型のインクジェットヘッドの製造方法に本発明を適用した一例であるが、ライン型のインクジェットヘッドに本発明を適用することも可能である。
【００８７】
図２０に示すように、変更形態８に係るライン型インクジェットヘッド１Ｈは、プリンタのフレーム（図示省略）に対して固定的に設けられている。ライン型インクジェットヘッド１Ｈは、シリアル型のインクジェットヘッドのようにキャリッジによりヘッドは移動されない。それゆえ、ライン型のインクジェットヘッドの場合、記録時における記録用紙のインクジェットヘッドに対する相対移動方向は、搬送ローラ(移動装置：図１参照)などにより用紙が送られる紙送り方向となる（シリアル型のインクジェットヘッドでは記録用紙のインクジェットヘッドに対する相対移動方向は走査方向である）。このインクジェットヘッド１Ｈは、インク流路が形成された流路ユニット２Ｈと、この流路ユニット２Ｈの上面に配置された圧電アクチュエータ３Ｈとを備えている。
【００８８】
流路ユニット２Ｈは、記録用紙７が搬送される紙送り方向（図２０の左右方向）と直交する、ヘッド長手方向（図２０の上下方向）に等間隔で４列に配列された複数の噴射ノズル２０と、これら複数の噴射ノズル２０に対応して４列に配列された複数の圧力室１４とを有する。複数の圧力室１４には、インク供給口１８からマニホールド１７を介してインクが供給される。マニホールドから圧力室１４を介して噴射ノズル２０に至る個別インク流路の構造は、前記実施形態とほぼ同様であるため、詳細な説明は省略する。
【００８９】
圧電アクチュエータ３Ｈは、複数の圧力室１４を覆う振動板３０と、この振動板３０の上面に配置された圧電材料層３１と、圧電材料層３１の上面において複数の圧力室１４にそれぞれ対応して配置された複数の個別電極３２とを備えている。この圧電アクチュエータ３Ｈは前記実施形態のものと類似の構成を有することから、その詳細な説明は省略する。
【００９０】
このライン型インクジェットヘッド１Ｈは、図２０の左右方向に搬送される記録用紙７に対して、複数の噴射ノズル２０からインクを噴射して、噴射ノズル２０の配列方向と平行に配列されるドットを記録用紙７に形成するものである。そして、このライン型インクジェットヘッド１Ｈの製造工程において、圧電アクチュエータ３Ｈの圧電材料層３１を振動板３０の上面に成膜する場合には、成膜ノズル５２を、図２０の破線矢印で示すように、振動板３０に対して、複数の噴射ノズル２０の配列方向と平行な方向（紙送り方向と直交する方向）に相対移動させながら、この成膜ノズル５２からエアロゾルを振動板３０に対して噴射させる。このとき、振動板３０に形成された圧電材料層３１には、成膜ノズル５２の移動方向と直交する方向である、紙送り方向に関して膜厚分布が生じる。
【００９１】
しかし、この膜厚分布が生じる方向は、記録用紙７に形成されるドットの配列方向（噴射ノズル２０の配列方向）と直交していることから、圧電材料層３１の膜厚分布がドットの大きさのばらつきに与える影響は小さく、このばらつきに起因して生じるバンディングが目立たなくなる。
【００９２】
上記実施形態及び変更形態により本発明を具体的に説明してきたが、本発明はそれらに限定されず、当業者が思いつくそれらの改良及び変更を包含する。インクジェットヘッドの構造及び寸法、及び材料は上記形態で示したものに限らず、種々のものを使用することができる。圧電アクチュエータをインクジェットヘッドに適用する場合を説明したが、それに限らず、種々の液体吐出または液体輸送装置に適用することができる。
【図面の簡単な説明】
【００９３】
【図１】本発明の実施形態に係るインクジェットプリンタの概略構成図である。
【図２】インクジェットヘッドの平面図である。
【図３】図２の一部拡大図である。
【図４】図３のIV-IV線断面図である。
【図５】図３のV-V線断面図である。
【図６】インクジェットヘッドの製造工程の説明図である。
【図７】成膜装置の概略構成図である。
【図８】圧電材料層の成膜時における振動板と成膜ノズルの位置関係を示す図であり、（ａ）は振動板のある領域における成膜時の位置関係、（ｂ）は振動板の別の領域における成膜時の位置関係、（ｃ）は噴射領域と活性部の関係をそれぞれ示す。
【図９】成膜ノズルを走査方向と平行な方向に相対移動させたときの、圧電材料層の成膜状態を示す図であり、（ａ）はインクジェットヘッドの平面図、（ｂ）は走査方向から見たときの圧電アクチュエータの側面図、（ｃ）は紙送り方向から見たときの圧電アクチュエータの側面図である。
【図１０】図９の成膜工程により成膜された圧電材料層を有するインクジェットヘッドの平面図、及び、このインクジェットヘッドにより記録用紙に形成されるドットを示す図である。
【図１１】成膜ノズルを紙送り方向と平行な方向に相対移動させたときの圧電材料層の成膜状態を示す図であり、（ａ）はインクジェットヘッドの平面図、（ｂ）は走査方向から見たときの圧電アクチュエータの側面図、（ｃ）は紙送り方向から見たときの圧電アクチュエータの側面図である。
【図１２】（ａ）は、図１１の成膜工程により成膜された圧電材料層を有するインクジェットヘッドの平面図、及び、このインクジェットヘッドにより記録用紙に形成されるドットを示す図であり、（ｂ）は紙送り方向から見たときの圧電アクチュエータの側面図である。
【図１３】変更形態１の圧電材料層の成膜状態を示す図であり、（ａ）はインクジェットヘッドの平面図、（ｂ）は走査方向から見たときの圧電アクチュエータの側面図、（ｃ）は紙送り方向から見たときの圧電アクチュエータの側面図である。
【図１４】変更形態２のインクジェットヘッドの平面図である。
【図１５】変更形態３の圧電材料層の成膜状態を示す図であり、（ａ）は圧電アクチュエータ（インクジェットヘッド）の平面図、（ｂ）は走査方向から見たときの圧電アクチュエータの側面図、（ｃ）は紙送り方向から見たときの圧電アクチュエータの側面図である。
【図１６】変更形態４のインクジェットヘッドの平面図である。
【図１７】変更形態５のインクジェットヘッドの平面図である。
【図１８】変更形態６のインクジェットヘッドの図４相当の断面図である。
【図１９】変更形態７のインクジェットヘッドの図４相当の断面図である。
【図２０】変更形態８のライン型インクジェットヘッドの平面図である。
【図２１】（ａ）は、成膜ノズルを走査方向と平行な方向に相対移動させることにより成膜された圧電材料層を有するインクジェットヘッドの平面図、（ｂ）は、走査方向から見たときの圧電アクチュエータの側面図である。
【符号の説明】
【００９４】
１，１Ａ〜１Ｇ  シリアル型インクジェットヘッド
１Ｈ  ライン型インクジェットヘッド
３，３Ｈ  圧電アクチュエータ
７    記録用紙
１４  圧力室
２０  噴射ノズル
３０  振動板
３１  圧電材料層
３２  個別電極
３６  絶縁層
５２  成膜ノズル
５３  ステージ
５５  スリット
１００  インクジェットプリンタ
【図１】
2007283757.tif 000004
【図２】
2007283757.tif 000005
【図３】
2007283757.tif 000006
【図４】
2007283757.tif 000007
【図５】
2007283757.tif 000008
【図６】
2007283757.tif 000009
【図７】
2007283757.tif 000010
【図８】
2007283757.tif 000011
【図９】
2007283757.tif 000012
【図１０】
2007283757.tif 000013
【図１１】
2007283757.tif 000014
【図１２】
2007283757.tif 000015
【図１３】
2007283757.tif 000016
【図１４】
2007283757.tif 000017
【図１５】
2007283757.tif 000018
【図１６】
2007283757.tif 000019
【図１７】
2007283757.tif 000020
【図１８】
2007283757.tif 000021
【図１９】
2007283757.tif 000022
【図２０】
2007283757.tif 000023
【図２１】
2007283757.tif 000024